(57)【要約】【課題】  高いキャリア移動度、高溶解性及び高耐酸化性を持つ塗布型の有機半導体材料である新規なヘテロアセン誘導体、これを用いた有機半導体層及び有機薄膜トランジスタを提供する。【解決手段】  下記一般式（１）で示されるヘテロアセン誘導体。【化１】2018016551.tif 000013（ここで、置換基Ｒ１〜Ｒ６は、それぞれ独立して、水素、ハロゲン、炭素数１〜２０のアルキル基、炭素数１〜２０のアシル基、炭素数４〜２０のアリール基、炭素数２〜２０のアルケニル基、又は炭素数２〜２０のアルキニル基を示す。置換基Ｒ７及びＲ８は、それぞれ独立して、水素、ハロゲン、炭素数１〜２０のアシル基、炭素数４〜２０のアリール基、炭素数２〜２０のアルケニル基、又は炭素数２〜２０のアルキニル基を示す。ただし、置換基Ｒ１〜Ｒ８が全て同時に水素である場合を除く。Ｔ１〜Ｔ３は、それぞれ独立して硫黄原子、酸素原子、又はセレン原子を示す。）【選択図】      なし【特許請求の範囲】
【請求項１】
下記一般式（１）で示されるヘテロアセン誘導体。
【化１】
2018016551.tif 000012
（ここで、置換基Ｒ１〜Ｒ６は、それぞれ独立して、水素、ハロゲン、炭素数１〜２０のアルキル基、炭素数１〜２０のアシル基、炭素数４〜２０のアリール基、炭素数２〜２０のアルケニル基、又は炭素数２〜２０のアルキニル基を示す。置換基Ｒ７及びＲ８は、それぞれ独立して、水素、ハロゲン、炭素数１〜２０のアシル基、炭素数４〜２０のアリール基、炭素数２〜２０のアルケニル基、又は炭素数２〜２０のアルキニル基を示す。ただし、置換基Ｒ１〜Ｒ８が全て同時に水素である場合を除く。Ｔ１〜Ｔ３は、それぞれ独立して硫黄原子、酸素原子、又はセレン原子を示す。）
【請求項２】
置換基Ｒ５〜Ｒ８が、水素であることを特徴とする請求項１に記載のヘテロアセン誘導体。
【請求項３】
置換基Ｒ１〜Ｒ４が、それぞれ独立して、水素又は炭素数１〜２０のアルキル基であることを特徴とする請求項１又は請求項２に記載のヘテロアセン誘導体。
【請求項４】
置換基Ｒ３及びＲ４が、水素であることを特徴とする請求項１〜請求項３のいずれかに記載のヘテロアセン誘導体。
【請求項５】
Ｔ１〜Ｔ３が硫黄原子であることを特徴とする請求項１〜請求項４のいずれかに記載のヘテロアセン誘導体。
【請求項６】
請求項１〜請求項５のいずれかに記載のヘテロアセン誘導体を溶媒に溶解することで得られることを特徴とする有機半導体層形成用溶液。
【請求項７】
請求項６に記載の有機半導体層形成用溶液を用いて得られることを特徴とする有機半導体層。
【請求項８】
請求項７に記載の有機半導体層を用いて得られることを特徴とする有機薄膜トランジスタ。
【発明の詳細な説明】
【技術分野】
【０００１】
本発明は、有機半導体材料等の電子材料への展開が可能な新規なヘテロアセン誘導体、これを用いた有機半導体層及び有機薄膜トランジスタに関するものであり、特に優れた電気特性、溶解性及び耐酸化性を併せ持つことから、様々なデバイス作製プロセスに適用可能な新規なヘテロアセン誘導体、これを用いた有機半導体層及び有機薄膜トランジスタに関するものである。
【背景技術】
【０００２】
有機薄膜トランジスタに代表される有機半導体デバイスは、省エネルギー、低コスト及びフレキシブルといった無機半導体デバイスにはない特徴を有することから近年注目されている。この有機半導体デバイスは、有機半導体層、基板、絶縁層、電極等の数種類の材料から構成され、中でも電荷のキャリア移動を担う有機半導体層は該デバイスの中心的な役割を有している。そして、有機半導体デバイス性能は、この有機半導体層を構成する有機半導体材料のキャリア移動度により左右されることから、高キャリア移動度を与える有機半導体材料の出現が所望されている。
【０００３】
有機半導体層を作製する方法としては、高温真空下、有機材料を気化させて実施する真空蒸着法、有機材料を適当な溶媒に溶解させその溶液を塗布する塗布法等の方法が一般的に知られている。このうち、塗布法においては、高温高真空条件を要しない印刷技術を用いても実施することができるため、デバイス作製の大幅な製造コストの削減を図ることが期待でき、経済的に好ましいプロセスである。
【０００４】
このような塗布法に使用される有機半導体材料は、印刷プロセスへの適応の観点から、室温で１．０重量％以上の溶解性を持つことが好ましい。また、大気中で安定に動作させるため耐酸化性を持つことが好ましい。
【０００５】
ここで、一般に、低分子系の半導体は、高分子系の半導体と比べて結晶性が高いため高キャリア移動度を発現しやすいことが知られている。しかし、高キャリア移動度、高溶解性及び高耐酸化性を兼ね合わせた低分子系の有機半導体材料はあまり知られていないのが現状である。
【０００６】
現在、低分子系材料としてペンタセンが広く知られている。ペンタセンは高いキャリア移動度を有することが知られているが、溶液状態ではきわめて空気酸化されやすい等耐酸化性に課題を有する。
【０００７】
耐酸化性を有する低分子系材料としてはチオフェン環を有する物質が提案されており、例えば、２，７−ジヘキシルジチエノベンゾジチオフェン（例えば、特許文献１、特許文献２参照。）、３，１０−ジドデシルジナフトチエノチオフェン（例えば、特許文献３参照。）等が提案されている。
【０００８】
しかし、特許文献１及び特許文献２に提案の２，７−ジヘキシルジチエノベンゾジチオフェンは、ドロップキャスト法により０．１ｃｍ２／Ｖ・ｓの移動度を示すが、室温での溶媒に対する溶解度に課題を有する。また、特許文献３に提案の３，１０−ジドデシルジナフトチエノチオフェンは、真空蒸着法により６．１ｃｍ２／Ｖ・ｓという高い移動度を示すが、６０℃におけるトルエンへの溶解度は０．０１ｗｔ％を下回り、印刷プロセスへの適応は困難である。
【０００９】
一方、その他のチオフェン環を有する物質が開発されており、チエノ［３，２−ｇ：４，５−ｇ’］ビス［１］ベンゾチオフェンの開示がある（例えば、非特許文献１参照。）。しかし、これまでに無置換体及び４，７位ジアルキル置換体の合成が報告されているが、これらの化合物の有機半導体材料としての性能は不明である。
【先行技術文献】
【特許文献】
【００１０】
【特許文献１】特表２０１１／５２６５８８号公報
【特許文献２】特開２０１２／２０９３２９号公報
【特許文献３】特許第５６７４９１６号公報
【非特許文献】
【００１１】
【非特許文献１】オーガニック  レターズ、２０１５年、１７巻、４８５８〜４８６１頁
【発明の概要】
【発明が解決しようとする課題】
【００１２】
本発明は、上記課題に鑑みてなされたものであり、その目的は、高キャリア移動度で高溶解性及び高耐酸化性を持つ新規な塗布型の有機半導体材料を提供することにある。
【課題を解決するための手段】
【００１３】
本発明者は、上記課題を解決するため鋭意検討の結果、新規なヘテロアセン誘導体を用いることにより、高キャリア移動度を与えると共に、高溶解性、及び高耐酸化性を持つ有機薄膜トランジスタが得られることを見出し、本発明を完成するに到った。
【００１４】
即ち、本発明は、下記一般式（１）で示されることを特徴とするヘテロアセン誘導体、これを用いた有機半導体層、及びその有機半導体層を用いてなる有機薄膜トランジスタに関するものである。
【００１５】
【化１】
2018016551.tif 000002
【００１６】
（ここで、置換基Ｒ１〜Ｒ６は、それぞれ独立して、水素、ハロゲン、炭素数１〜２０のアルキル基、炭素数１〜２０のアシル基、炭素数４〜２０のアリール基、炭素数２〜２０のアルケニル基、又は炭素数２〜２０のアルキニル基を示す。置換基Ｒ７及びＲ８は、それぞれ独立して、水素、ハロゲン、炭素数１〜２０のアシル基、炭素数４〜２０のアリール基、炭素数２〜２０のアルケニル基、又は炭素数２〜２０のアルキニル基を示す。ただし、置換基Ｒ１〜Ｒ８が全て同時に水素である場合を除く。Ｔ１〜Ｔ３は、それぞれ独立して硫黄原子、酸素原子、又はセレン原子を示す。）
以下に本発明を詳細に説明する。
【００１７】
本発明で用いられるヘテロアセン誘導体は上記一般式（１）で示される誘導体であり、置換基Ｒ１〜Ｒ６は、それぞれ独立して、水素、ハロゲン、炭素数１〜２０のアルキル基、炭素数１〜２０のアシル基、炭素数４〜２０のアリール基、炭素数２〜２０のアルケニル基、又は炭素数２〜２０のアルキニル基を示す。置換基Ｒ７及びＲ８は、それぞれ独立して、水素、ハロゲン、炭素数１〜２０のアシル基、炭素数４〜２０のアリール基、炭素数２〜２０のアルケニル基、又は炭素数２〜２０のアルキニル基を示す。ただし、置換基Ｒ１〜Ｒ８が全て同時に水素である場合を除く。Ｔ１〜Ｔ３は、それぞれ独立して硫黄原子、酸素原子、又はセレン原子を示す。
【００１８】
本発明のヘテロアセン誘導体は、高移動度及び高溶解性を示すヘテロアセン誘導体となるという観点から、下記一般式（２）で示されるヘテロアセン骨格の２位、３位、８位、及び９位に置換基が導入されていることが好ましく、中でも、特に移動度及び高溶解性を示すヘテロアセン誘導体となることから、２位、３位、８位及び９位にのみ置換基が導入されていることがさらに好ましく、２位及び９位にのみ置換基が導入されていることが特に好ましい。
【００１９】
【化２】
2018016551.tif 000003
【００２０】
さらに、本発明において、ヘテロアセン骨格の２位、３位、８位、及び９位に置換基を導入する場合、該置換基の種類としては、炭素数１〜２０のアルキル基であることが好ましい。本発明では、該置換基を導入することにより剛直なヘテロアセン縮合多環骨格間での強固なπ−π相互作用に加え、ヘテロアセン縮合多環骨格長軸方向に付随したアルキル側鎖間の凝集効果により良好な分子配列が可能となり、より良好なキャリア移動度の発現が可能となる。また同時に、屈曲したヘテロアセン縮合多環骨格及びアルキル側鎖の自由度により、より高い溶解性の発現が可能となる。これにより、より高いキャリア移動度及びより高い溶解性を併せ持つ有機半導体材料が可能となる。
【００２１】
置換基Ｒ１〜Ｒ６並びにＲ７及びＲ８におけるハロゲンは、例えば、塩素、臭素、ヨウ素、フッ素等が挙げれられ、反応性が高いことから臭素、ヨウ素が好ましい。
【００２２】
置換基Ｒ１〜Ｒ６における炭素数１〜２０のアルキル基は、例えば、メチル基、エチル基、ｎ−プロピル基、ｎ−ブチル基、イソブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコサニル基、２−エチルヘキシル基、３−エチルヘプチル基、３−エチルデシル基等の直鎖又は分岐アルキル基等が挙げられる。そして、その中でも特に高移動度及び高溶解性を示すヘテロアセン誘導体となることから、炭素数３〜１０のアルキル基が好ましく、ｎ−ブチル基、ｎ−ペンチル基、ｎ−ヘキシル基、ｎ−ヘプチル基、ｎ−オクチル基であることがさらに好ましい。
【００２３】
置換基Ｒ１〜Ｒ６並びにＲ７及びＲ８における炭素数１〜２０のアシル基は、例えば、ホルミル基、アセチル基、プロピオニル基、ブチリル基、イソブチリル基、バレリル基、ヘキサノイル基、ヘプタノイル基、オクタノイル基、ノナノイル基、デカノイル基、ウンデカノイル基、ドデカノイル基、トリデカノイル基、テトラデカノイル基、ペンタデカノイル基、ヘキサデカノイル基、ヘプタデカノイル基、オクタデカノイル基、ノナデカノイル基、イコサノイル基、２−エチルヘキサノイル基、３−エチルヘプタノイル基、３−エチルデカノイル基等の直鎖又は分岐アシル基等が挙げられる。そして、その中でも特に高移動度及び高溶解性を示すヘテロアセン誘導体となることから、炭素数３〜１０のアシル基が好ましく、ブチリル基、バレリル基、ヘキサノイル基、ヘプタノイル基、オクタノイル基であることがさらに好ましい。
【００２４】
置換基Ｒ１〜Ｒ６並びにＲ７及びＲ８における炭素数４〜２０のアリール基は、例えば、フェニル基、ｐ−トリル基、ｐ−エチルフェニル基、ｐ−（ｎ−プロピル）フェニル基、ｐ−（ｎ−ブチル）フェニル基、ｐ−（ｎ−ペンチル）フェニル基、ｐ−（ｎ−ヘキシル）フェニル基、ｐ−（ｎ−ヘプチル）フェニル基、ｐ−（ｎ−オクチル）フェニル基、ｐ−（ｎ−ノニル）フェニル基、ｐ−（ｎ−デシル）フェニル基、ｐ−（２−エチルヘキシル）フェニル基等のアルキル置換フェニル基；２−フリル基、２−チエニル基等の無置換カルコゲノフェン基；５−フルオロ−２−フリル基、５−メチル−２−フリル基、５−エチル−２−フリル基、５−（ｎ−プロピル）−２−フリル基、５−（ｎ−ブチル）−２−フリル基、５−（ｎ−ペンチル）−２−フリル基、５−（ｎ−ヘキシル）−２−フリル基、５−（ｎ−オクチル）−２−フリル基、５−（ｎ−デシル）−２−フリル基、５−（２−エチルヘキシル）−２−フリル基、５−フルオロ−２−チエニル基、５−メチル−２−チエニル基、５−エチル−２−チエニル基、５−（ｎ−プロピル）−２−チエニル基、５−（ｎ−ブチル）−２−チエニル基、５−（ｎ−ペンチル）−２−チエニル基、５−（ｎ−ヘキシル）−２−チエニル基、５−（ｎ−オクチル）−２−チエニル基、５−（ｎ−デシル）−２−チエニル基、５−（２−エチルヘキシル）−２−チエニル基等の置換型カルコゲノフェン基を挙げることができる。
【００２５】
置換基Ｒ１〜Ｒ６並びにＲ７及びＲ８における炭素数２〜２０のアルケニル基は、例えば、エテニル基、ｎ−プロペニル基、ｎ−ブテニル基、ｎ−ペンテニル基、ｎ−ヘキセニル基、ｎ−ヘプテニル基、ｎ−オクテニル基、ｎ−ノネル基、ｎ−デセニル基、ｎ−ウンデセニル基、ｎ−ドデセニル基、ｎ−トリデセニル基、ｎ−テトラデセニル基、ｎ−ペンタデセニル基、ｎ−ヘキサデセニル基、ｎ−ヘプタデセニル基、ｎ−オクタデセニル基、ｎ−ノナデセニル基、ｎ−イコセニル基等のアルケニル基が挙げられる。
【００２６】
置換基Ｒ１〜Ｒ６並びにＲ７及びＲ８における炭素数２〜２０のアルキニル基としては、例えば、エチニル基、ｎ−プロピニル基、ｎ−ブチニル基、ｎ−ペンチニル基、ｎ−ヘキシニル基、ｎ−ヘプチニル基、ｎ−オクチニル基、ｎ−ノニニル基、ｎ−デシニル基、ｎ−ウンデシニル基、ｎ−ドデシニル基、ｎ−トリデシニル基、ｎ−テトラデシニル基、ｎ−ペンタデシニル基、ｎ−ヘキサデシニル基、ｎ−ヘプタデシニル基、ｎ−オクタデシニル基、ｎ−ノナデシニル基、ｎ−イコシニル基等のアルキニル基が挙げられる。
【００２７】
本発明において、置換基Ｒ１〜Ｒ８が全て同時に水素である場合、剛直なヘテロアセン縮合多環骨格間での強固なπ−π相互作用のため、溶解度が小さくなるものである。このため、本発明では、置換基Ｒ１〜Ｒ８が全て同時に水素である場合が除かれる。
【００２８】
本発明において、置換基Ｒ５〜Ｒ８における置換基の種類としては、高移動度のため、水素である場合が好ましい。また置換基Ｒ１〜Ｒ４における置換基の種類としては、高移動度のため、ハロゲン、炭素数１〜２０のアルキル基、炭素数１〜２０のアシル基、炭素数４〜２０のアリール基、炭素数２〜２０のアルケニル基、炭素数２〜２０のアルキニル基からなる群から選ばれる場合が好ましく、高移動度及び高溶解性の両立のため、Ｒ１〜Ｒ４が炭素数１〜２０のアルキル基であることがさらに好ましく、Ｒ１及びＲ２が炭素数１〜２０のアルキル基であって、Ｒ３及びＲ４が水素であることがさらに好ましい。
【００２９】
本発明の上記一般式（１）で示されるヘテロアセン誘導体のＴ１〜Ｔ３は、それぞれ独立して硫黄原子、酸素原子、又はセレン原子を示す。そして、本発明では、炭素原子と比べ電気陰性度の高い硫黄原子、酸素原子、またはセレン原子が縮合環骨格中に導入されていることで、ＨＯＭＯレベルが低下し、耐酸化性が向上しているものである。
【００３０】
本発明において、Ｔ１〜Ｔ３は、特に高移動度のため、硫黄原子であることが好ましい。
【００３１】
本発明で用いられるヘテロアセン誘導体の具体的例示としては、以下のものを挙げることができる。
【００３２】
【化３】
2018016551.tif 000004
【００３３】
【化４】
2018016551.tif 000005
【００３４】
【化５】
2018016551.tif 000006
【００３５】
【化６】
2018016551.tif 000007
【００３６】
【化７】
2018016551.tif 000008
【００３７】
【化８】
2018016551.tif 000009
【００３８】
【化９】
2018016551.tif 000010
【００３９】
なお、一般式（１）で示されるヘテロアセン誘導体としては、より高い移動度、より高い溶解性、及びより高い耐酸化性のため、Ｒ１及びＲ２が炭素数４〜８の直鎖アルキル鎖、Ｒ３〜Ｒ８が水素、並びにＴ１〜Ｔ３が硫黄であるヘテロアセン誘導体（化合物１〜化合物５）が好ましい。
【００４０】
本発明で用いられるヘテロアセン誘導体の製造方法としては、該ヘテロアセン誘導体を製造することが可能であれば如何なる製造方法を用いることも可能である。例えば、置換基Ｒ１及びＲ２が炭素数２〜２０のアルキル基、並びに置換基Ｒ３〜Ｒ８が水素であるヘテロアセン誘導体を製造する場合、上記非特許文献１に記載の手法（下記反応スキーム（Ａ）〜（Ｆ）の工程を経る製造方法）により無置換ヘテロアセンを製造し、その後下記（Ｇ）及び（Ｈ）の工程を経る製造方法によりヘテロアセン誘導体（下記反応スキーム中の化合物（１ａ））を製造することができる。
【００４１】
【化１０】
2018016551.tif 000011
【００４２】
（ここで、置換基Ｒ１及びＲ２は、それぞれ独立して、炭素数２〜２０のアルキル基を示し、置換基Ｒ３は、炭素数１〜１９のアルキル基を示す。Ｔは、硫黄原子、酸素原子、又はセレン原子を示す。）
ここで、（Ｇ）及び（Ｈ）工程の詳細を以下に示す。
【００４３】
（Ｇ）工程は、触媒として塩化アルミニウムの存在下、無置換ヘテロアセンと塩化アシル化合物とのフリーデルクラフツアシル化反応により、ジアシルヘテロアセンを製造する工程である。
【００４４】
該塩化アシル化合物としては、例えば、塩化ホルミル、塩化アセチル、塩化プロピオニル、塩化ブチリル、塩化イソブチリル、塩化バレロイル、塩化ヘキサノイル、塩化ヘプタノイル、塩化オクタノイル、塩化２−エチルヘキサノイル、塩化ノニノイル、塩化デカノイル、塩化ドデカノイル、塩化テトラデカノイル等を挙げることができる。
【００４５】
該フリーデルクラフツアシル化反応は、例えば、ジクロロメタン、１，２−ジクロロエタン、トルエン等の溶媒中、０℃〜４０℃の温度範囲で行うことができる。
【００４６】
（Ｈ）工程は、ジアシルヘテロアセンを還元反応に供し、ヘテロアセン誘導体を製造する工程である。
【００４７】
ジアシルヘテロアセンの還元反応は、例えば、還元剤として水素化ホウ素ナトリウム／塩化アルミニウム、又は水素化リチウムアルミニウム／塩化アルミニウムを用い、ＴＨＦ、ジエチルエーテル、ジイソプロピルエーテル、又はメチルターシャリーブチルエーテルの溶媒中、−１０℃〜８０℃の温度範囲で行うことができる。また、例えば、還元剤としてヒドラジンを用い、ジエチレングルコール、エチレングリコール又はトリエチレングリコール中、水酸化カリウム又は水酸化ナトリウム存在下、８０℃〜２５０℃の温度範囲で行うこともできる。
【００４８】
さらに、製造したヘテロアセン誘導体は、カラムクロマトグラフィー等に供することにより精製することができ、その際の分離剤としては、例えば、シリカゲル、活性アルミナ、溶媒としては、ヘキサン、ヘプタン、トルエン、ジクロロメタン、クロロホルム等を挙げることができる。
【００４９】
製造したヘテロアセン誘導体は、活性炭、ゼオライト、活性白土等に供することにより溶液中で脱色精製することができ、このときの溶媒としては、ヘキサン、ヘプタン、トルエン、ジクロロメタン、クロロホルム等を挙げることができる。
【００５０】
また、製造したヘテロアセン誘導体は、さらに再結晶により精製してもよく、再結晶の回数としては、純度及び収率向上のため、好ましくは２〜５回である。再結晶に用いる溶媒としては、例えば、ヘキサン、ヘプタン、オクタン、トルエン、キシレン、クロロホルム、クロロベンゼン、ジクロロベンゼン等を挙げることができ、これらの任意の割合の混合物であってもよい。再結晶法としては、加熱によりヘテロアセン誘導体の溶液を調製し（その際の溶液の濃度は、不純物を効率よく除去するため、０．０１〜１０．０重量％の範囲が好ましく、０．０５〜５．０重量％の範囲がさらに好ましい。）、該溶液を冷却することでヘテロアセン誘導体の結晶を析出させ単離するが、単離する際の最終的な冷却温度は、純度及び回収率向上のため、−２０℃から４０℃の範囲にあることが好ましい。なお、純度を測定する際には液体クロマトグラフィーにより分析することが可能である。
【００５１】
本発明のヘテロアセン誘導体は、適当な溶媒に溶解させることで有機半導体層形成用溶液とすることができる。該溶媒としては、一般式（１）で示されるヘテロアセン誘導体を溶解することが可能な溶媒であれば如何なる溶媒を使用してもよく、有機半導体層を形成する際、溶媒の乾燥速度を好適なものとすることができることから、常圧での沸点が１００℃以上である有機溶媒が好ましい。
【００５２】
本発明で用いることが可能な溶媒として、特に制限はなく、例えば、トルエン、メシチレン、ｏ−キシレン、イソプロピルベンゼン、ペンチルベンゼン、シクロヘキシルベンゼン、１，２，４−トリメチルベンゼン、テトラリン、インダン等の芳香族炭化水素類；アニソール、２−メチルアニソール、３−メチルアニソール、２，３−ジメチルアニソール、３，４−ジメチルアニソール、２，６−ジメチルアニソール、エチルフェニルエーテル、ブチルフェニルエーテル、１，２−メチレンジオキシベンゼン、１，２−エチレンジオキシベンゼン等の芳香族エーテル類；クロロベンゼン、１，２−ジクロロベンゼン、１，３−ジクロロベンゼン、１，４−ジクロロベンゼン等の芳香族ハロゲン化合物；シクロヘキサノン、オクタン、デカン、ドデカン、デカリン等の飽和炭化水素類；ジプロピレングリコールジメチルエーテル、ジプロピレングリコールジアセテート、ジプロピレングリコールメチル−ｎ−プロピルエーテル、ジプロピレングリコールメチルエーテルアセテート、１,４−ブタンジオールジアセテート、１,３−ブチレングリコールジアセテート、１,３−ブチレングリコールジアセテート、１,６−ヘキサンジオールジアセテート、エチレングリコールモノメチルエーテルアセテート、プロピレングリコールモノメチルエーテルアセテート、エチレングリコールモノブチルエーテルアセテート、ジエチレングリコールモノエチルエーテルアセテート、ジエチレングリコールモノブチルエーテルアセテート等のグリコール類；酢酸フェニル、シクロヘキサノールアセテート、３−メトキシブチルアセテート等のエステル類などを挙げられることができ、その中でも適度な乾燥速度を持つことから、好ましくはトルエン、ｏ−キシレン、メシチレン、１，２，４−トリメチルベンゼン、テトラリン、インダン、アニソール、２−メチルアニソール、３−メチルアニソール、２，３−ジメチルアニソール、３，４−ジメチルアニソール、２，６−ジメチルアニソール、エチルフェニルエーテル、ブチルフェニルエーテル、１，２−メチレンジオキシベンゼン、１，２−エチレンジオキシベンゼン、１，２−ジクロロベンゼン、１，３−ジクロロベンゼン、１，４−ジクロロベンゼンであり、さらに好ましくは、トルエン、ｏ−キシレン、メシチレン、テトラリン、インダン、アニソール、２−メチルアニソール、３−メチルアニソール、２，３−ジメチルアニソール、３，４−ジメチルアニソール、２，６−ジメチルアニソールである。
【００５３】
なお、本発明で用いる溶媒は、１種類の溶媒を単独で使用、または沸点、極性、溶解度パラメーターなど性質の異なる溶媒を２種類以上混合して使用することが可能である。
【００５４】
一般式（１）で示されるヘテロアセン誘導体を溶媒に混合溶解する際の温度としては、溶解を促進させる目的のため、０〜８０℃の温度範囲で行うことが好ましく、１０〜６０℃の温度範囲で行うことが更に好ましい。
【００５５】
また、一般式（１）で示されるヘテロアセン誘導体を有機溶媒に溶解混合する時間は、均一溶液を得るため、１分〜１時間で溶解することが好ましい。
【００５６】
本発明では本発明の有機半導体層形成用溶液における一般式（１）で示されるヘテロアセン誘導体の濃度が０．１〜１０．０重量％の範囲であると、取り扱いが容易になり、有機半導体層を形成する際の効率により優れるものとなる。また、有機半導体層形成用溶液の粘度が０．３〜１０ｍＰａ・ｓの範囲であると、より好適な塗工性を発現するものとなる。
【００５７】
なお該溶液は、該ヘテロアセン誘導体自体が適度の凝集性を有することから比較的に低温で調製することが可能、且つ耐酸化性があることから、塗布法による有機薄膜の製造に好適に適用できる。即ち、雰囲気から空気を除く必要がないことから塗布工程を簡略化することができる。さらに該溶液は、例えば、ポリスチレン、ポリ（α−メチルスチレン）、ポリビニルナフタレン、エチレン−ノルボルネンコポリマー、ポリフェニレンエーテル、ポリメチルメタクリレート、ポリアリールアミン、ポリフルオレン等のポリマーをバインダーとして存在させることもできる。これらのポリマーバインダーの濃度は、適度な溶液の粘度のため、０．１〜１０．０重量％であることが好ましい。また、ポリマーをバインダーとして存在させるときの溶液は、優れた塗布性を有することから、０．５〜５０ｍＰａ・ｓの範囲の粘度にあることが好ましい。
【００５８】
本発明の有機半導体層形成用溶液を用いて有機半導体層を形成する際の塗布方法としては、有機半導体層を形成可能な方法であれば特に制限はなく、例えば、スピンコート、ドロップキャスト、ディップコート、キャストコート等の簡易塗工法；ディスペンサー、インクジェット、スリットコート、ブレードコート、フレキソ印刷、スクリーン印刷、グラビア印刷、オフセット印刷等の印刷法を挙げることができ、中でも容易に効率よく有機半導体層とすることが可能となることから、スピンコート、インクジェットであることが好ましい。
【００５９】
本発明の有機半導体層形成用溶液を塗布後、溶媒を乾燥除去することにより有機半導体層を形成することが可能である。
【００６０】
塗布した有機半導体層から溶媒を乾燥除去する際、乾燥する条件に特に制限はなく、例えば、常圧下、又は減圧下で溶媒の乾燥除去を行うことが可能である。
【００６１】
塗布した有機半導体層から有機溶媒を乾燥除去する温度に特に制限はないが効率よく塗布した有機半導体層から有機溶媒を乾燥除去することができ、有機半導体層を形成することが可能であるため、１０〜１５０℃の温度範囲で行うことが好ましい。
【００６２】
塗布した有機半導体層から有機溶媒を乾燥除去する際、除去する有機溶媒の気化速度を調節することで、一般式（１）で示されるヘテロアセン誘導体の結晶成長を制御することが可能である。
【００６３】
本発明の有機半導体層形成用溶液により形成される有機半導体層の膜厚に制限はなく、良好なキャリア移動が得られることから、１ｎｍ〜１μｍの範囲であることが好ましく、１０ｎｍ〜３００ｎｍの範囲であることが更に好ましい。
【００６４】
また、得られる有機半導体層は、有機半導体層を形成後、４０〜１８０℃でアニール処理を行ってもよい。
【００６５】
本発明の有機半導体層形成用溶液より形成される有機半導体層は、有機半導体デバイス、特に有機薄膜トランジスタの有機半導体層として使用することが可能である。
【００６６】
有機薄膜トランジスタは、基板上に、ソース電極及びドレイン電極を付設した有機半導体層とゲート電極とを絶縁層を介し積層することにより得ることができ、該有機半導体層に本発明の有機半導体層形成用溶液により形成した有機半導体層を用いることにより、優れた半導体・電気特性を発現する有機薄膜トランジスタとすることが可能である。
【００６７】
図１に一般的な有機薄膜トランジスタの断面形状による構造を示す。ここで、（Ａ）は、ボトムゲート−トップコンタクト型、（Ｂ）は、ボトムゲート−ボトムコンタクト型、（Ｃ）は、トップゲート−トップコンタクト型、（Ｄ）は、トップゲート−ボトムコンタクト型の有機薄膜トランジスタであり、１は有機半導体層、２は基板、３はゲート電極、４はゲート絶縁層、５はソース電極、６はドレイン電極を示し、本発明の有機半導体層形成用溶液より形成される有機半導体層は、いずれの有機薄膜トランジスタにも適用することが可能である。
【００６８】
本発明に係る基板としては特に制限はなく、例えば、ポリエチレンテレフタレート、ポリエチレンナフタレート、ポリメチルメタクリレート、ポリメチルアクリレート、ポリエチレン、ポリプロピレン、ポリスチレン、環状ポリオレフィン、フッ素化環状ポリオレフィン、ポリイミド、ポリカーボネート、ポリビニルフェノール、ポリビニルアルコール、ポリ（ジイソプロピルフマレート）、ポリ（ジエチルフマレート）、ポリ（ジイソプロピルマレエート）、ポリエーテルスルホン、ポリフェニレンスルフィド、セルローストリアセテート等のプラスチック基板；ガラス、石英、酸化アルミニウム、シリコン、ハイドープシリコン、酸化シリコン、二酸化タンタル、五酸化タンタル、インジウム錫酸化物等の無機材料基板；金、銅、クロム、チタン、アルミニウム等の金属基板等を挙げることができる。なお、ハイドープシリコンを基板に用いた場合、その基板はゲート電極を兼ねることができる。
【００６９】
本発明に係るゲート電極としては特に制限はなく、例えば、アルミニウム、金、銀、銅、ハイドープシリコン、スズ酸化物、酸化インジウム、インジウムスズ酸化物、クロム、チタン、タンタル、グラフェン、カーボンナノチューブ等の無機材料；ドープされた導電性高分子（例えばＰＥＤＯＴ−ＰＳＳ）等の有機材料を挙げることができる。
【００７０】
また、上記の無機材料は、金属のナノ粒子インクとしても差し支えなく使用することができる。この場合の溶媒は、適度の分散性のため、水、メタノール、エタノール、イソプロパノール、１−ブタノール、２−ブタノール等の極性溶媒；ヘキサン、ヘプタン、オクタン、デカン、ドデカン、テトラデカン等の炭素数６〜１４の脂肪族炭化水素溶媒；トルエン、キシレン、メシチレン、エチルベンゼン、ペンチルベンゼン、ヘキシルベンゼン、オクチルベンゼン、シクロヘキシルベンゼン、テトラリン、インダン、アニソール、１，２−ジメトキシベンゼン、１，３−ジメトキシベンゼン、１，２−ジメチルアニソール、２，３−ジメチルアニソール、３，４−ジメチルアニソール等の炭素数７〜１４の芳香族炭化水素溶媒であることが好ましい。該ナノ粒子インクを塗布後、導電性向上のため、８０℃〜２００℃の温度範囲でアニール処理することが好ましい。
【００７１】
本発明に係るゲート絶縁層としては特に制限はなく、例えば、酸化シリコン、窒化シリコン、酸化アルミニウム、窒化アルミニウム、酸化チタン、二酸化タンタル、五酸化タンタル、インジウム錫酸化物、酸化スズ、酸化バナジウム、チタン酸バリウム、チタン酸ビスマス等の無機材料；ポリメチルメタクリレート、ポリメチルアクリレート、ポリイミド、ポリカーボネート、ポリビニルフェノール、ポリビニルアルコール、ポリ（ジイソプロピルフマレート）、ポリ（ジエチルフマレート）、ポリエチレンテレフタレート、ポリエチレンナフタレート、ポリけい皮酸エチル、ポリけい皮酸メチル、ポリクロトン酸エチル、ポリエーテルスルホン、ポリプロピレン−コ−１−ブテン、ポリイソブチレン、ポリプロピレン、ポリシクロペンタン、ポリシクロヘキサン、ポリシクロヘキサン−エチレン共重合体、ポリフッ素化シクロペンタン、ポリフッ素化シクロヘキサン、ポリフッ素化シクロヘキサン−エチレン共重合体、ＢＣＢ樹脂（商品名：サイクロテン）、ダウケミカル社製）、Ｃｙｔｏｐ（商標）、Ｔｅｆｌｏｎ（商標）、パリレンＣ等のパリレン（商標）類、のポリマー絶縁材料を挙げることができ、製法が簡便であることから、塗布法が適用できるポリマー絶縁材料（ポリマーゲート絶縁層）であることが好ましい。
【００７２】
該ポリマー材料を溶解させるに用いる溶媒としては特に制限がなく、例えば、ヘキサン、ヘプタン、オクタン、デカン、ドデカン、テトラデカン等の炭素数６〜１４の脂肪族炭化水素溶媒；ＴＨＦ、１，２−ジメトキシエタン、ジオキサン等のエーテル系溶媒；エタノール、イソプロピルアルコール、１−ブタノール、２−ブタノール、２−エチルヘキサノール等のアルコール系溶媒；アセトン、メチルエチルケトン、ジエチルケトン、ジイソプロピルケトン、アセトフェノン等のケトン系溶媒；酢酸エチル、γ−ブチロラクトン、シクロヘキサノールアセテート、３−メトキシブチルアセテート等のエステル系溶媒；ＤＭＦ、ＮＭＰ等のアミド系溶媒；ジプロピレングリコールジメチルエーテル、ジプロピレングリコールジアセテート、ジプロピレングリコールメチル−ｎ−プロピルエーテル、ジプロピレングリコールメチルエーテルアセテート、１，４−ブタンジオールジアセテート、１，３−ブチレングリコールジアセテート、１，３−ブチレングリコールジアセテート、１，６−ヘキサンジオールジアセテート、エチレングリコールモノメチルエーテルアセテート、プロピレングリコールモノメチルエーテルアセテート、エチレングリコールモノブチルエーテルアセテート、ジエチレングリコールモノエチルエーテルアセテート、ジエチレングリコールモノブチルエーテルアセテート等のグリコール系溶媒；パーフルオロヘキサン、パーフルオロオクタン、２−（ペンタフルオロエチル）ヘキサン、３−（ペンタフルオロエチル）ヘプタン等のフッ素化溶媒等が挙げられる。
【００７３】
該ポリマー絶縁材料の濃度は、例えば、２０〜４０℃の温度において０．１〜１０．０重量％である。当該濃度において得られる絶縁層の膜厚に制限はなく、耐絶縁性の観点から、好ましくは１００ｎｍ〜１μｍ、さらに好ましくは１５０ｎｍ〜９００ｎｍである。
【００７４】
そして、これらのゲート絶縁層の表面は、例えば、オクタデシルトリクロロシラン、デシルトリクロロシラン、デシルトリメトキシシラン、オクチルトリクロロシラン、オクタデシルトリメトキシシラン、β−フェネチルトリクロロシラン、β−フェネチルトリメトキシシラン、フェニルトリクロロシラン、フェニルトリメトキシシラン等のシラン類；オクタデシルホスホン酸、デシルホスホン酸、オクチルホスホン酸等のホスホン酸類；ヘキサメチルジシラザン等のシリルアミン類で修飾処理したものであっても使用することができる。一般的にゲート絶縁層の表面処理を行うことにより、有機半導体材料の結晶粒径の増大及び分子配向の向上のため、キャリア移動度、電流オン・オフ比の向上、及び閾値電圧の低下という好ましい結果が得られる。
【００７５】
本発明の有機薄膜トランジスタのソース電極及びドレイン電極の材料としては特に制限がなく、ゲート電極と同様の材料を用いることができ、ゲート電極の材料と同じであっても異なっていてもよく、異種材料を積層してもよい。また、キャリアの注入効率を上げるために、これらの電極材料に表面処理を実施することもできる。表面処理に用いる表明処理剤としては、例えば、ベンゼンチオール、ペンタフルオロベンゼンチオール、４−フルオロベンゼンチオール、４−メトキシベンゼンチオール等を挙げることができる。
【００７６】
本発明の有機薄膜トランジスタは、速い動作性のため、キャリア移動度が、０．５ｃｍ２／Ｖ・ｓ以上であることが好ましい。また、高いスイッチ特性のため、電流オン・オフ比が、１．０×１０６以上であることが好ましい。
【００７７】
本発明の有機薄膜トランジスタは、電子ペーパー、有機ＥＬディスプレイ、液晶ディスプレイ、ＩＣタグ（ＲＦＩＤタグ）、圧力センサー、バイオセンサー等のトランジスタの有機半導体層用途；有機ＥＬディスプレイ材料；有機半導体レーザー材料；有機薄膜太陽電池材料；フォトニック結晶材料等の電子材料に利用することができ、一般式（１）で示されるヘテロアセン誘導体が結晶性の薄膜となるため、有機薄膜トランジスタの半導体層用途として用いられることが好ましい。
【発明の効果】
【００７８】
本発明の新規なヘテロアセン誘導体は、高いキャリア移動度を与えると共に、高溶解性及び高耐酸化性を持っていることから、塗布で優れた半導体特性を発現する有機薄膜トランジスタを提供することが可能となり、その効果は極めて高いものである。
【図面の簡単な説明】
【００７９】
【図１】；有機薄膜トランジスタの断面形状による構造を示す図である。
【実施例】
【００８０】
以下、実施例により本発明をさらに詳細に説明するが、本発明はこれら実施例に限定されるものではない。
【００８１】
生成物の同定にはマススペクトル（ＭＳ）、ガスクロマトフラフィー−マススペクトル（ＧＣＭＳ）、及び液体クロマトグラフィー−マススペクトル（ＬＣＭＳ）分析を用いた。
【００８２】
＜マススペクトル（ＭＳ）分析＞
装置；日本電子製、（商品名）ＪＥＯＬ  ＪＭＳ−７００
ＭＳイオン化；電子衝突（ＥＩ）法（７０エレクトロンボルト）
試料導入；直接導入
＜ガスクロマトグラフィー−マススペクトル分析＞
装置；パーキンエルマー製、（商品名）オートシステムＸＬ（ＭＳ部；ターボマスゴールド）
カラム；Ｊ＆Ｗサイエンティフィック社製、（商品名）ＤＢ−１，３０ｍ。
ＭＳイオン化；電子衝突（ＥＩ）法（７０エレクトロンボルト）
＜液体クロマトグラフィー−マススペクトル（ＬＣＭＳ）分析＞
装置；ブルカー・ダルトニクス、（商品名）ｍｉｃｒｏＴＯＦ  ｆｏｃｕｓ
ＭＳイオン化；大気圧化学イオン化（ＡＰＣＩ）法
ＬＣ条件；下記液体クロマトグラフィー分析の項目に記載の条件
反応の進行の確認等はガスクロマトグラフィー（ＧＣ）及び液体クロマトグラフィー（ＬＣ）分析を用いた。
【００８３】
＜ガスクロマトグラフィー分析＞
装置；島津製作所製、（商品名）ＧＣ１４Ｂ
カラム；Ｊ＆Ｗサイエンティフィック社製、（商品名）ＤＢ−１，３０ｍ
ヘテロアセン誘導体の純度測定は液体クロマトグラフィー分析を用いた。
【００８４】
＜液体クロマトグラフィー分析＞
装置；東ソー製（コントローラー；ＰＸ−８０２０、ポンプ；ＣＣＰＭ−ＩＩ、デガッサー；ＳＤ−８０２２）
カラム；東ソー製、（商品名）ＯＤＳ−１００Ｖ、５μｍ、４．６ｍｍ×２５０ｍｍ
カラム温度；３０℃
溶離液；ジクロロメタン：アセトニトリル＝２：８（容積比）
流速；１．０ｍｌ／分
検出器；ＵＶ（東ソー製、（商品名）ＵＶ−８０２０、波長；２５４ｎｍ）。
【００８５】
合成例１（２，５−ビス（３−ブロモチエノ−２−イル）チオフェンの合成）（（Ａ）工程）
窒素雰囲気下、１００ｍｌシュレンク反応容器に、２，３−ジブロモチオフェン（東京化成工業）１．８７ｇ（７．７３ｍｍｏｌ）及びジエチルエーテル（脱水グレード）１０ｍｌを添加した。この溶液を−７８℃に冷却し、ノルマルブチルリチウム（ヘキサン溶液）（関東化学、１．６３Ｍ）４．７４ｍｌ（７．７３ｍｍｏｌ）を滴下し、同温にて１時間熟成した。その後、得られた溶液に別途調製した塩化亜鉛（和光純薬工業）１．０５ｇ（７．７３ｍｍｏｌ）とＴＨＦ（脱水グレード）１５ｍｌの混合懸濁溶液を、キャヌラー輸送した。得られた混合物を０℃で１時間攪拌し、その後、２，５−ジブロモチオフェン（東京化成工業）６２４ｍｇ（２．５８ｍｍｏｌ）とジクロロ［１，１−ビス（ジフェニルホスフィノ）フェロセン］パラジウム（シグマ−アルドリッチ）１１３ｍｇ（０．１５５ｍｍｏｌ）を添加し、５０℃にて２０時間攪拌した。容器を室温まで冷却し、飽和塩化アンモニウム水溶液を添加することで反応を停止させた。ジクロロメタンで抽出し、有機相を食塩水で洗浄し、無水硫酸ナトリウムで乾燥した。減圧濃縮し、得られた残渣をシリカゲルカラムクロマトグラフィーで精製し（展開溶媒：ヘキサン）、さらに得られた粗生成物をジクロロメタン／メタノールから再結晶精製し、２，５−ビス（３−ブロモチエノ−２−イル）チオフェンの薄黄色結晶７３３ｍｇを得た（収率７０％）。
ＭＳ  ｍ／ｚ：  ４０６（Ｍ＋）。
【００８６】
合成例２（２，５−ビス（３−ブロモ−５−イソプロピルシリルチエノ−２−イル）チオフェンの合成）（（Ｂ）工程）
窒素雰囲気下、１００ｍｌシュレンク反応容器に、ジイソプロピルアミン（東京化成工業）７０５μｌ（５．０３ｍｍｏｌ）及びＴＨＦ（脱水グレード）５ｍｌを添加した。この溶液を−７８℃に冷却し、ノルマルブチルリチウム（ヘキサン溶液）（関東化学、１．６３Ｍ）２．６４ｍｌ（４．３１ｍｍｏｌ）を滴下し、０℃にて３０分間熟成した。これによりＬＤＡ溶液を得た。
【００８７】
一方、窒素雰囲気下、１００ｍｌシュレンク反応容器に、前工程で得られた２，５−ビス（３−ブロモチエノ−２−イル）チオフェン７３０ｍｇ（１．８０ｍｍｏｌ）、トリイソプロピルシリルクロリド（和光純薬工業）１．０８ｍｌ（５．０４ｍｍｏｌ）、及びＴＨＦ（脱水グレード）１０ｍｌを添加した。この溶液を−７８℃に冷却し、そこに上記で得られたＬＤＡ溶液を滴下し、同温にて１時間攪拌した。その後、この混合物を２３℃まで昇温させ、そのまま１３時間攪拌した。飽和塩化アンモニウム水溶液を添加することで反応を停止させ、ジエチルエーテルで抽出し、有機相を食塩水で洗浄し、無水硫酸ナトリウムで乾燥した。減圧濃縮し、得られた残渣をシリカゲルカラムクロマトグラフィーで精製し（展開溶媒：ヘキサン）、２，５−ビス（３−ブロモ−５−イソプロピルシリルチエノ−２−イル）チオフェンの黄色結晶１．２３ｇを得た（収率９５％）。
ＭＳ  ｍ／ｚ：  ７１８（Ｍ＋）。
【００８８】
合成例３（２，５−ビス（５−トリイソプロピルシリル−３−（トリメチルシリル）エチニル−チエノ−２−イル）チオフェンの合成）（（Ｃ）工程）
窒素雰囲気下、１００ｍｌ封管反応容器に、前工程で得られた２，５−ビス（３−ブロモ−５−イソプロピルシリルチエノ−２−イル）チオフェン１．２２ｇ（１．７０ｍｍｏｌ）、ヨウ化ナトリウム（和光純薬工業）５０８ｍｇ（３．３９ｍｍｏｌ）、ビス（トリフェニルホスフィン）ジクロロパラジウム（東京化成工業）１１９ｍｇ（０．１７０ｍｍｏｌ）、ヨウ化銅（和光純薬）４７．６ｍｇ（０．２５０ｍｍｏｌ）、ピペリジン（東京化成工業）１０ｍｌ、及びエチニルトリメチルシラン（東京化成工業）１１．７ｍｌ（８４．８ｍｍｏｌ）を室温にて添加し、１２０℃で５日間攪拌した。容器を室温まで冷却し、飽和塩化アンモニウム水溶液を添加することで反応を停止させた。ジクロロメタンで抽出し、有機相を食塩水で洗浄し、無水硫酸ナトリウムで乾燥した。減圧濃縮し、得られた残渣をジクロロメタンで抽出し、有機相を食塩水で洗浄し、無水硫酸ナトリウムで乾燥した。減圧濃縮し、得られた残渣をシリカゲルカラムクロマトグラフィーで精製し（展開溶媒：ヘキサン）、さらに得られた粗生成物をジクロロメタン／メタノールから再結晶精製し、２，５−ビス（５−トリイソプロピルシリル−３−（トリメチルシリル）エチニル−チエノ−２−イル）チオフェンの黄色結晶８９５ｍｇを得た（収率７０％）。
ＭＳ  ｍ／ｚ：  ７５２（Ｍ＋）。
【００８９】
合成例４（２，５−ビス［３−（１−エチニル）−５−トリイソプロピルシリル−チエノ−２−イル］チオフェンの合成）（（Ｄ）工程）
窒素雰囲気下、１００ｍｌシュレンク反応容器に、前工程で得られた２，５−ビス（５−トリイソプロピルシリル−３−（トリメチルシリル）エチニル−チエノ−２−イル）チオフェン８９０ｍｇ（１．１８ｍｍｏｌ）、炭酸カリウム（和光純薬工業）６５．２ｍｇ（０．４７２ｍｍｏｌ）、ＴＨＦ（脱水グレード）１２ｍｌ及びメタノール（脱水グレード）１２ｍｌを添加し、２１℃で３．５時間攪拌した。得られた混合物をジエチルエーテルで抽出し、有機相を食塩水で洗浄し、無水硫酸ナトリウムで乾燥した。減圧濃縮し、得られた残渣をシリカゲルカラムクロマトグラフィーで精製し（展開溶媒：ヘキサン）、２，５−ビス［３−（１−エチニル）−５−トリイソプロピルシリル−チエノ−２−イル］チオフェンの黄色結晶６７６ｍｇを得た（収率９４％）。
ＭＳ  ｍ／ｚ：  ６０８（Ｍ＋）。
【００９０】
合成例５（２,９−ビス（トリイソプロピルシリル）−チエノ［３，２−ｇ：４，５−ｇ’］ビス［１］ベンゾチオフェンの合成）（（Ｅ）工程）
窒素雰囲気下、３００ｍｌ封管反応容器に、前工程で得られた２，５−ビス［３−（１−エチニル）−５−トリイソプロピルシリル−チエノ−２−イル］チオフェン６７０ｍｇ（１．１０ｍｍｏｌ）、塩化白金（東京化成工業）２９．３ｍｇ（０．１１０ｍｍｏｌ）、及びトルエン（脱水グレード）１１０ｍｌを添加し、１２０℃で２４時間攪拌した。容器を室温まで冷却し、得られた混合物をトルエンを溶離液としてセライトろ過に供した。得られた溶液を減圧濃縮し、得られた残渣をシリカゲルカラムクロマトグラフィーで精製し（展開溶媒：ヘキサン）、２,９−ビス（トリイソプロピルシリル）−チエノ［３，２−ｇ：４，５−ｇ’］ビス［１］ベンゾチオフェンの無色透明結晶２６８ｍｇ（０．４４０ｍｍｏｌ）を得た（収率４０％）。
ＭＳ  ｍ／ｚ：  ６０８（Ｍ＋）。
【００９１】
合成例６  （無置換ヘテロアセン（チエノ［３，２−ｇ：４，５−ｇ’］ビス［１］ベンゾチオフェン）の合成）（（Ｆ）工程）
窒素雰囲気下、２００ｍｌシュレンク反応容器に、前工程で得られた２,９−ビス（トリイソプロピルシリル）−チエノ［３，２−ｇ：４，５−ｇ’］ビス［１］ベンゾチオフェン２６０ｍｇ（０．４２７ｍｍｏｌ）、フッ化テトラ−ｎ−ブチルアンモニウム・３水和物（和光純薬工業）５３９ｍｇ（１．７１ｍｍｏｌ）、及びＴＨＦ（脱水グレード）４０ｍｌを添加し、２３℃で２時間攪拌した。得られた混合物を水に注いで反応を停止させた。ジエチルエーテルで抽出し、有機相を食塩水で洗浄し、無水硫酸ナトリウムで乾燥した。減圧濃縮し、得られた残渣をシリカゲルカラムクロマトグラフィーで精製し（展開溶媒：ヘキサン）、無置換ヘテロアセンの無色透明結晶１２０ｍｇを得た（収率９８％）。
ＭＳ  ｍ／ｚ：  ２９６（Ｍ＋）。
【００９２】
実施例１（ジアシルヘテロアセンの合成）（（Ｇ）工程）
１００ｍｌ三口フラスコに合成例６で合成した無置換ヘテロアセン１２０ｍｇ（０．４０５ｍｍｏｌ）及びジクロロメタン（脱水グレード）１３ｍｌを添加した。この混合物を氷冷し、塩化アルミニウム（和光純薬工業）１８９ｍｇ（１．４２ｍｍｏｌ）及び塩化ヘキサノイル（シグマ−アルドリッチ）１７０ｍｇ（１．２６ｍｍｏｌ）を添加した。得られた混合物を室温で５０時間攪拌後、氷冷し水を添加することで反応を停止させた。得られた混合物を加熱し、ジクロロメタンを留去した。得られた黄色スラリー液を濾過し、黄色固体を水、１Ｍ塩酸、水、及びメタノールで洗浄後、減圧乾燥し、ジアシルヘテロアセンの黄色固体１２０ｍｇを得た（収率６０％）。
ＭＳ  ｍ／ｚ：  ４９２（Ｍ＋）。
【００９３】
実施例２（ヘテロアセン誘導体（化合物３）の合成）（（Ｈ）工程）
窒素雰囲気下、１００ｍｌ三口フラスコに実施例１で合成したジアシルヘテロアセン１１５ｍｇ（０．２３３ｍｍｏｌ）及びＴＨＦ（脱水グレード）１０ｍｌを添加した。この混合物を氷冷し、塩化アルミニウム（和光純薬工業）１５６ｍｇ（１．１７ｍｍｏｌ）、水素化ホウ素ナトリウム（和光純薬工業）９１．９ｍｇ（２．４３ｍｍｏｌ）の順に添加した。この混合物を加熱還流下で９時間攪拌後、水冷し水を添加して反応を停止させた。トルエンで抽出し、有機相を１Ｍ塩酸、飽和食塩水で洗浄し、無水硫酸ナトリウムで乾燥した。減圧濃縮し、得られた残渣をシリカゲルカラムクロマトグラフィーで精製し（展開溶媒：ヘキサン／トルエン＝１０／１）、さらに得られたヘキサン／トルエン＝３／１から３回再結晶精製し、ヘテロアセン誘導体（化合物３）の薄黄色結晶６５ｍｇを得た（収率６０％）。
【００９４】
得られたヘテロアセン誘導体（化合物３）の純度は液体クロマトグラフィーより９９．１％であった。
ＬＣＭＳ  ｍ／ｚ：  ４６５（Ｍ＋＋１，１００％）
実施例３（ジアシルヘテロアセンの合成）（（Ｇ）工程）
実施例１で用いた塩化ヘキサノイルの代わりに、塩化ブチリル（シグマ−アルドリッチ）を用いた以外は、実施例１と同様の方法により、ジアシルヘテロアセンの黄色固体を収率７５％で得た。
【００９５】
実施例４（ヘテロアセン誘導体（化合物１）の合成）（（Ｈ）工程）
実施例１で合成したジアシルヘテロアセンの代わりに、実施例３で合成したジアシルヘテロアセンを用いた以外は、実施例２と同様の方法により、ヘテロアセン誘導体（化合物１）の薄黄色結晶を収率５８％で得た。
【００９６】
実施例５（ジアシルヘテロアセンの合成）（（Ｇ）工程）
実施例１で用いた塩化ヘキサノイルの代わりに、塩化オクタノイル（シグマ−アルドリッチ）を用いた以外は、実施例１と同様の方法により、ジアシルヘテロアセンの黄色固体を収率８０％で得た。
【００９７】
実施例６（ヘテロアセン誘導体（化合物５）の合成）（（Ｈ）工程）
実施例１で合成したジアシルヘテロアセンの代わりに、実施例５で合成したジアシルヘテロアセンを用いた以外は、実施例２と同様の方法により、ヘテロアセン誘導体（化合物５）の薄黄色結晶を収率６０％で得た。
【００９８】
実施例７
（有機半導体層形成用溶液の調製）
空気下、１０ｍｌサンプル管に、実施例２で得られたヘテロアセン誘導体（化合物３）１３．５ｍｇ及びトルエン（和光純薬工業、ピュアーグレード）１．３４ｇを添加し、５０℃に加熱溶解後、室温下（２５℃）に１２時間放置した。結晶の析出は見られず１．０重量％の溶液状態を保持していたことから、印刷プロセスに適した材料であることを確認した。
【００９９】
また、耐酸化性の確認のため、該溶液の作製直後と外気に接触させた後の純度について確認を行った。該溶液作製直後の化合物の純度は液体クロマトグラフィーより９９．１％であった。該溶液を外気に接触させ、７０℃で撹拌後、液体クロマトグラフィーによる分析を行ったところ純度の低下は観測されず、耐酸化性を有することが確認できた。
【０１００】
（有機半導体層の作製）
空気下、１０ｍｌサンプル管に、実施例２で得られたヘテロアセン誘導体（化合物３）１．５ｍｇ及びトルエン（和光純薬工業、ピュアーグレード）０．７５ｇを添加し、４０℃に加熱し溶液を調製した（０．２０重量％）。
【０１０１】
空気下、直径２インチのｎ型にハイドープしたシリコン基板（ミヨシ、抵抗値；０．００４Ω、表面に２００ｎｍのシリコン酸化膜付き）上に、得られた溶液０．５ｍｌをシリンジに充填し、０．２μｍのフィルターを通した溶液をドロップキャストした。室温下（２５℃）で自然乾燥し、膜厚５４ｎｍのヘテロアセン誘導体（化合物３）の薄膜を作製した。
【０１０２】
（有機薄膜トランジスタの作製）
該有機薄膜にチャネル長５０μｍ、チャネル幅５００μｍのシャドウマスクを置き、金を真空蒸着することで電極を形成し、ボトムゲート−トップコンタクト型のｐ型有機薄膜トランジスタを作製した。
【０１０３】
作製した有機薄膜トランジスタの電気物性を半導体パラメーターアナライザー（ケースレー４２００ＳＣＳ）を用いて、ドレイン電圧（Ｖｄ＝−８０Ｖ）で、ゲート電圧（Ｖｇ）を＋５〜−８０Ｖまで１Ｖ刻みで走査し、伝達特性の評価を行った。正孔のキャリア移動度は０．７５ｃｍ２／Ｖ・ｓ、電流オン・オフ比は１．５×１０７であった。
【０１０４】
実施例８
（有機半導体層形成用溶液の調製）
空気下、１０ｍｌサンプル管に、実施例６で得られたヘテロアセン誘導体（化合物５）１２．９ｍｇ及びトルエン（和光純薬工業、ピュアーグレード）１．２８ｇを添加し、５０℃に加熱溶解後、室温下（２５℃）に１２時間放置した。結晶の析出は見られず１．０重量％の溶液状態を保持していたことから、印刷プロセスに適した材料であることを確認した。
【０１０５】
また、耐酸化性の確認のため、該溶液の作製直後と外気に接触させた後の純度について確認を行った。該溶液作製直後の化合物の純度は液体クロマトグラフィーより９９．０％であった。該溶液を外気に接触させ、７０℃で撹拌後、液体クロマトグラフィーによる分析を行ったところ純度の低下は観測されず、耐酸化性を有することが確認できた。
【０１０６】
（有機半導体層の作製）
空気下、１０ｍｌサンプル管に、実施例６で得られたヘテロアセン誘導体（化合物５）１．５ｍｇ及びトルエン（和光純薬工業、ピュアーグレード）０．７５ｇを添加し、４０℃に加熱し溶液を調製した（０．２０重量％）。
【０１０７】
空気下、直径２インチのｎ型にハイドープしたシリコン基板（ミヨシ、抵抗値；０．００１〜０．００４Ω、表面に２００ｎｍのシリコン酸化膜付き）上に、得られた溶液０．５ｍｌをシリンジに充填し、０．２μｍのフィルターを通した溶液をドロップキャストした。室温下（２５℃）で自然乾燥し、膜厚４９ｎｍのヘテロアセン誘導体（化合物５）の薄膜を作製した。
【０１０８】
（有機薄膜トランジスタの作製）
実施例７と同様の方法により、ボトムゲート−トップコンタクト型のｐ型有機薄膜トランジスタを作製した。
【０１０９】
正孔のキャリア移動度は０．６７ｃｍ２／Ｖ・ｓ、電流オン・オフ比は１．２×１０７であった。
【０１１０】
比較例１
（有機半導体の合成）
上記非特許文献１に記載の製造手法により、無置換ヘテロアセン（チエノ［３，２−ｇ：４，５−ｇ’］ビス［１］ベンゾチオフェン）を得た。
【０１１１】
（有機半導体層形成用溶液の調製）
空気下、１０ｍｌサンプル管に、上記無置換ヘテロアセン１３．５ｍｇ及びトルエン（和光純薬工業、ピュアーグレード）１．３４ｇを添加し、５０℃に加熱溶解後、室温下（２５℃）に１２時間放置した（無置換ヘテロアセンの濃度は１．０重量％）。結晶の析出が見られ、溶解度に対する問題が確認され、印刷プロセスに適した材料でないことを確認した。
【０１１２】
比較例２
（有機半導体の合成）
上記非特許文献１に記載の製造手法により、ヘテロアセン誘導体（４,７−ジヘキシル−チエノ［３，２−ｇ：４，５−ｇ’］ビス［１］ベンゾチオフェン）を得た。
【０１１３】
（有機半導体層形成用溶液の調製）
空気下、１０ｍｌサンプル管に、上記ヘテロアセン誘導体１３．５ｍｇ及びトルエン（和光純薬工業、ピュアーグレード）１．３４ｇを添加し、５０℃に加熱溶解後、室温下（２５℃）に２４時間放置した。結晶の析出は見られず１．０重量％の溶液状態を保持していたことから、印刷プロセスに適した材料であることを確認した。
【０１１４】
（有機半導体層の作製）
空気下、１０ｍｌサンプル管に、上記ヘテロアセン誘導体１．５ｍｇ及びトルエン（和光純薬工業、ピュアーグレード）０．７５ｇを添加し、４０℃に加熱し溶液を調製した（０．２０重量％）。
【０１１５】
空気下、直径２インチのｎ型にハイドープしたシリコン基板（ミヨシ、抵抗値；０．００４Ω、表面に２００ｎｍのシリコン酸化膜付き）上に、得られた溶液０．５ｍｌをシリンジに充填し、０．２μｍのフィルターを通した溶液をドロップキャストした。室温下（２５℃）で自然乾燥し、膜厚６０ｎｍのヘテロアセン誘導体の薄膜を作製した。
【０１１６】
（有機薄膜トランジスタの作製）
実施例７と同様の方法により、ボトムゲート−トップコンタクト型のｐ型有機薄膜トランジスタを作製し、伝達特性の評価を行ったが、正孔のキャリア移動度は５．０×１０−４ｃｍ２／Ｖ・ｓときわめて低い値を示した。
【産業上の利用可能性】
【０１１７】
本発明の有機薄膜トランジスタは、高いキャリア移動度を与えると共に、溶解性及び耐酸化性に優れることから有機薄膜トランジスタに代表される半導体デバイス材料としての適用が期待できる。
【符号の説明】
【０１１８】
（Ａ）：ボトムゲート−トップコンタクト型有機薄膜トランジスタ
（Ｂ）：ボトムゲート−ボトムコンタクト型有機薄膜トランジスタ
（Ｃ）：トップゲート−トップコンタクト型有機薄膜トランジスタ
（Ｄ）：トップゲート−ボトムコンタクト型有機薄膜トランジスタ
１：有機半導体層
２：基板
３：ゲート電極
４：ゲート絶縁層
５：ソース電極
６：ドレイン電極
【図１】
2018016551.tif 000014